(57)【特許請求の範囲】
【請求項１】
予め、射出成形等により略最終形状に加工したプラスチック母材を、少なくとも一つの鏡面を有する成形金型に挿入し、次いで、該プラスチック母材をガラス転移点以上の温度に加熱溶融して、該プラスチック母材に樹脂内圧を発生させた後、熱変形温度以下まで徐冷して前記鏡面を転写させる成形方法に用いる成形金型であって、該成形金型は鏡面駒を有するとともに、該鏡面駒を該成形金型の型開閉方向に移動可能とする鏡面駒移動機構を有し、該鏡面駒移動機構の作動により、プラスチック母材と前記鏡面との間にクリアランスを形成可能にすることを特徴とする成形金型。
【請求項２】
前記成形金型が、前記鏡面駒の移動量を調整する移動量調整機構および該鏡面駒の前記プラスチック母材への押圧力を調整する押圧力調整機構を有していることを特徴とする請求項１記載の成形金型。
【請求項３】
請求項１又は２に記載の成形金型を用いる成形方法であって、前記鏡面駒の鏡面に作用する樹脂内圧を、熱変形温度以下の温度にした前記成形金型に前記プラスチック母材を挿入して型締めした後、該成形金型を加熱し、前記鏡面駒の温度が該プラスチック母材のガラス転移点以上まで加熱された時点で、該鏡面駒を移動させた押圧力により発生させることを特徴とする成形方法。
【請求項４】
前記プラスチック母材挿入用の前記成形金型の加熱開始時期を、該プラスチック母材の熱変形温度以下で成形品を取り出した直後とすることを特徴とする請求項３に記載の成形方法。
【発明の詳細な説明】
【０００１】
【発明の属する技術分野】
本発明は、成形金型及び該成形金型を使用した成形方法に関し、より詳細には、特に、レンズやミラー等のように鏡面をもった高精度な光学素子を製造するための成形金型および該成形金型を用いた成形方法に関する。
【０００２】
【従来の技術】
レンズやミラー等の高密度な鏡面をもつ光学素子を射出成形装置により樹脂成形する場合、溶融樹脂を金型キャビティ内に射出充填してから、成形品を取り出すまでに、キャビティ内の成形品には樹脂の温度、比容積特性による体積変化や、キャビティの熱膨張による容積変化、あるいは、分子配向等により、内部応力や密度変化が生ずる。これを取り除くために、従来は、金型温度を樹脂の軟化温度域に保ってから徐冷することが行われるので、これに長時間を要し、非能率且つ不経済であった。このような実状に鑑み、本出願人は、特開年４−１６３１１９号公報を提案した。
【０００３】
特開平４−１６３１１９号公報に記載されたプラスチック成形品の製造方法は、レンズやミラー等の高密度なプラスチック成形品を対象とするもので、予め射出成形によりプラスチック母材を略最終形状に加工した後、複数個の該プラスチック母材を樹脂の熱変形温度以下の温度に加熱された金型の複数個のキャビティに挿入し、型締めし、次いで、該プラスチック母材を該プラスチック母材のガラス転移点以上の温度に加熱溶融して、樹脂内圧を発生させた後、徐冷してキャビティ内の鏡面をプラスチック母材に転写させるという成形方法である。
【０００４】
【発明が解決しようとする課題】
しかしながら、上記成形方法では、プラスチック母材を該プラスチック母材の熱変形温度以下の温度の成形金型に挿入し、成形装置による型締め後、昇温加熱を行う為、成形金型の鏡面温度が該プラスチック母材の熱変形温度以下という低い温度状態で、鏡面と該プラスチック母材とが接触する。このため、鏡面は成形装置による型締め力を受けることとなり、鏡面にダメージを与えるという問題点があった。
【０００５】
近年、光学素子の光学面は非球面化及び自由曲面化されるようになり、これに伴い、鏡面部をニッケルメッキ等により形成するケースが増えている。もともと鏡面駒等の鏡面部は非常にデリケートで僅かの力で損傷を受け易く、それは、とりもなおさず成形品品質に影響を及ぼす為、前記問題点は極めて重要な課題である。
【０００６】
本発明は、上記課題に鑑みなされたものであり、金型キャビティ内の鏡面駒の温度が挿入するプラスチック母材のガラス転移点以上の温度となるまで加熱された時点で、プラスチック母材の樹脂内圧を発生させることにより、鏡面駒へのダメージを防ぐことができる成形金型および成形方法を提供することを目的とする。
【０００７】
【課題を解決するための手段】
請求項１の発明は、予め、射出成形等により略最終形状に加工したプラスチック母材を、少なくとも一つの鏡面を有する成形金型に挿入し、次いで、該プラスチック母材をガラス転移点以上の温度に加熱溶融して、該プラスチック母材に樹脂内圧を発生させた後、熱変形温度以下まで徐冷して前記鏡面を転写させる成形方法に用いる成形金型であって、該成形金型は鏡面駒を有するとともに、該鏡面駒を該成形金型の型開閉方向に移動可能とする鏡面駒移動機構を有し、該鏡面駒移動機構の作動により、プラスチック母材と前記鏡面との間にクリアランスを形成可能にしたものである。
【０００９】
請求項２の発明は、請求項１記載の成形金型において、前記成形金型が、前記鏡面駒の移動量を調整する移動量調整機構および該鏡面駒の前記プラスチック母材への押圧力を調整する押圧力調整機構を有するものである。
【００１０】
請求項３の発明は、請求項１又は２の成形金型を用いる成形方法であって、前記鏡面駒の鏡面に作用する樹脂内圧を、熱変形温度以下の温度にした前記成形金型に前記プラスチック母材を挿入して型締めした後、該成形金型を加熱し、前記鏡面駒の温度が該プラスチック母材のガラス転移点以上まで加熱された時点で、該鏡面駒を移動させた押圧力により発生させるものである。
【００１６】
請求項４の発明は、請求項３に記載の成形方法において、前記プラスチック母材挿入用の前記成形金型の加熱開始時期を、該プラスチック母材の熱変形温度以下で成形品を取り出した直後とするものである。
【００１７】
【発明の実施の形態】
本発明による成形金型および成形方法の実施形態を説明する前に、本発明の実施形態に係る成形装置の一例を説明する。
【００１８】
図１は、本発明による成形方法および成形金型の実施形態に係る成形装置の一例を説明するための構成断面図で、図１（Ａ）は正面図、図１（Ｂ）は側面図（但し金型締め付け機構は省略）であり、図中、１は上型、２は下型、３はプラスチック母材（成形品）、４はキャビティ、５，６は金型温度調整部、５ａ，６ａはヒータ部、５ｂ，６ｂは冷却部、７，８は断熱板、９，１０はダイプレート、１１，１２は金型締め付け機構である。なお、図１以降に示す図において、図１の場合と同様の作用をする部分には図１と同じ参照番号を付すこととする。
【００１９】
図１（Ａ）に示した成形装置は、上型１と下型２とで構成される一対の成形金型を有し、上型１と下型２には複数並置され鏡面を有するキャビテイが形成され、各々のキャビテイ４には、該キャビテイ４と形状および容積が略同等に前加工された熱可塑性のプラスチック母材３が挿入される。
【００２０】
上型１と下型２とは、プレス機（図示せず）に接続されたダイプレート９，１０により矢印で示す型締め方向に駆動され型締めが行われる。なお上型１とダイプレート９、および下型２とダイプレート１０との間には、成形金型を加熱冷却し、設定温度に保持するための一対の金型温度調整部５，６と、該金型温度調整部５，６とダイプレート９，１０との間に設けられた断熱板７，８を有している。金型温度調整部５，６には、各々ヒータ部５ａ，６ａと冷却部５ｂ，６ｂが並置されている。また、成形金型の型締め方向と直角な方向に複数並置されたキャビティを中心として、キャビティ４を構成する金型部材を矢印方向に締め付け、成形品３のバリ発生を防ぐ金型締め付け機構１１，１２が設けられている。
【００２１】
図１（Ｂ）に示すように、例えば、下型２に鏡面部４ａを有するキャビティ４に、キャビティ４と形状および容積が略等しく前加工されたプラスチック母材３を挿入後、上型１と下型２とを矢印で示す上下の型締め方向から型締めし、成形時には所定の圧力が加えられる。
【００２２】
このとき、特開平４−１６３１１９号公報に開示された従来技術では、プラスチック母材３および成形金型の温度は、共にプラスチック母材３の熱変形温度以下という低い温度条件である。このためプラスチック母材３の硬度は高く、硬いプラスチック母材３が成形金型の鏡面部４ａと接触して成形装置により型締め力を受けることとなり鏡面部４ａにダメージを与えてしまう。これに対して、本発明による成形方法では、成形金型の鏡面駒の温度をプラスチック母材３のガラス転移点以上の温度まで加熱して挿入し、プラスチック母材３が軟化した時点で、はじめて鏡面部４ａに圧力を発生させるようにしたものである。これにより、鏡面部４ａが損傷するのを防ぐことができる。
【００２３】
図２は、本発明による成形方法に用いる成形金型の実施の形態を説明するための部分図であり、図中、１ａは凹面形状の鏡面駒、２ａは凸面状の鏡面駒、２０は移動量調節機構、２１は押圧力調整機構、Ｐ・Ｌはパーティングラインである。
【００２４】
図２に示す成形金型（上型１，下型２）は、成形装置の型開閉方向と同方向に移動可能な鏡面駒１ａ，２ａを有するもので、鏡面駒１ａ，２ａは、成形品３の転写面に対応した鏡面部を有しており、図２に示す例においては、上型１には凹面形状の鏡面４ａを有する鏡面駒１ａ、下型２には凸面形状の鏡面４ｂを有する鏡面駒２ａが各々矢印で示す型締め方向に移動可能に設けられている。
【００２５】
鏡面駒１ａ，２ａの移動は、図２においては、鏡面駒１ａに接続された移動量調整機構２０により移動される。移動量調整機構２０は、例えば、鏡面駒１ａの移動量を計測する変位計と変位量設定手段および変位計の変位信号により鏡面駒１ａを変位値設定量になるように移動する鏡面駒駆動手段とからなっている。
【００２６】
また、鏡面駒１ａにはプラスチック母材３を押圧する押圧力調整機構２１が接続され、鏡面駒１ａの押圧力が所定の値になるように制御している。押圧力調整機構２１は、例えば、押圧力を計測する力計と押圧力設定手段および押圧力設定手段に設定された鏡面駒１ａの押圧力となるように力計の信号に基づいて鏡面駒１ａを駆動する押圧駆動手段等からなっている。
【００２７】
移動量調整機構２０により、成形装置による型締め後も、鏡面駒１ａ，２ａ鏡面４ａ，４ｂとプラスチック母材３との間に、鏡面駒１ａ，２ａの昇温状態の合わせた有効なクリアランスを形成することが可能となる。そして、鏡面駒１ａ，２ｂの鏡面４ａ，４ｂへの圧力発生を、型締め後の昇温加熱により、鏡面駒１ａ，２ａの温度が、プラスチック母材３のガラス転移点以上の温度にまで加熱された時点で、鏡面駒１ａ，２ａを移動させ、押圧力調整機構２１により所定の押圧力を発生させることにより行う。
【００２８】
図３は、本発明による成形方法において鏡面駒の鏡面と接する部分が選択的にヒケているプラスチック母材を用いた実施形態を説明するための図であり、図中、３-1は鏡面と接する面がヒケているプラスチック母材である。
【００２９】
図３に示したヒケているプラスチック母材３-1は、ヒケの量を限定せず、すべてのヒケのあるプラスチック母材３-1に適用するのではなく、この場合のヒケは、プラスチック母材３-1が、ガラス転移点以上の温度まで加熱溶融された時点ではじめて鏡面４ａ，４ｂと接する程度のヒケであり、ヒケの量が所定以上であると最終的に成形品にヒケが残る。成形品にヒケが残らないようにするためには、ヒケ量の最大値を０．５mmとして、これ以下の値、好ましくは０．２mm以下とすることが望ましい。これにより、鏡面駒１ａ，２ａの移動量調整機構２０およびプラスチック母材３-1への押圧力調整機構２１等の特殊機構を有しない成形金型での成形においても、プラスチック母材３-1がヒケている分、鏡面４ａ，４ｂとの間にクリアランスを確保することができる。
【００３３】
図４は、本発明による成形方法において、プラスチック母材を成形するときの鏡面駒の温度と、樹脂内圧の時間経過の実施形態を説明するための図で、横軸に時間、縦軸に温度および樹脂内圧をとっている。
【００３４】
図４に示す鏡面駒の温度および樹脂内圧の時間経過において、まず鏡面駒１ａ，２ａの温度は、加熱、保持、徐冷の経過を経て常温近傍に達し型開きされるが、加熱期間（Ｏ−Ａ）においてガラス転移温度Ｔｇ以上の温度に加熱されて、この点での温度を保持期間（Ａ−Ｂ）の間保持し徐冷期間（Ｂ−Ｄ）を経過し、この期間中、熱変形温度Ｔｅを通過し常温に達した時点Ｄで型開きされ成形品が取り出される。この期間中樹脂内圧は、加熱期間（Ｏ−Ａ）において常圧Ｐ0を通過し温度保持期間（Ａ−Ｂ）で最高圧Ｐ1となり、それ以降、樹脂内圧は徐冷期間（Ｂ−Ｄ）で温度低下と比例して圧力低下し、常温に達する温度Ｃで再び常圧に戻り、常温に達した時点Ｄで型開きされ成形品が取り出される。
【００３５】
従来の成形方法においては、鏡面駒１ａ，２ａが加熱期間（Ｏ−Ａ）の加熱開始時点Ｏにおける常温でプラスチック母材３が成形金型に挿入され型締めされていたが、本発明では鏡面駒１ａ，２ａの温度がプラスチック母材３のガラス転移温度Ｔｇ以上まで加熱された時点Ｆでプラスチック母材３を成形金型に挿入する。
【００３６】
このように鏡面駒１ａ，２ａの温度が、プラスチック母材３のガラス転移温度Ｔｇ以上まで加熱された時点で、プラスチック母材３を成形金型に挿入させ成形を行うため、鏡面４ａ，４ｂとプラスチック母材３との接触がプラスチック母材３のガラス転移温度Ｔｇ以上の温度でなされる為、プラスチック母材３を成形金型に挿入直後の、成形装置の型締めによる鏡面駒１ａ，２ａへのダメージを防ぐことができる。
【００３７】
図５は、本発明による成形方法の実施形態において連続成形したときの成形時間を説明するための図で、横軸に時間、縦軸に鏡面駒の温度を示す。
【００３８】
図５は、図４に示す、鏡面駒温度の時間経過と同じ形の線図であり、鏡面駒の温度は加熱期間（Ｏ−Ａ）、保持期間（Ａ−Ｂ）、徐冷期間（Ｂ−Ｄ）とからなっていおり、この期間が一つの成形サイクルとなっている。次の成形サイクルでは、本実施形態では、点線Ｏ1Ａ1Ｂ1Ｄ1に示すように、プラスチック母材３を挿入する成形金型の昇温加熱は、プラスチック母材３の熱変形温度Ｔｅ以下の温度で成形品を取り出した後に、すぐ開始される。
これに対し、従来の成形方法では実線Ｏ0Ａ0Ｂ0Ｄ0に示すように、前回成形された成形品を取り出してから常温近傍Ｏ0温度でキャビテイに挿入型締めされ上記実線で示すＯ0Ａ0Ｂ0Ｄ0の加熱経過をたどるので、本実施形態は従来技術に比較し、１回の成形サイクル期間で成形時間がＴ0だけ短く、ｎ回の成形サイクルにおいてはｎＴ0の時間だけ時間短縮がなされる。
【００３９】
このように、本実施形態によれば、プラスチック母材３の挿入用の成形金型の昇温加熱を、熱変形温度以下で成形品を取り出した後、すぐに開始するので成形金型の昇温加熱を、効率的且つ安定して行うことができる。この結果、連続成形における成形時間の短縮を図ることができる。
【００４０】
図６は、本発明による成形方法の実施形態を説明するためのフロー図である。
Ｓ１：成形装置のプレス機を駆動して成形金型を開く。
Ｓ２：予め、成形品の略最終形状に成形されたプラスチック母材を成形
しておく。
Ｓ３：成形金型は型締め方向に移動可能な鏡面駒を有し、該鏡面駒を型
開き方向に移動した状態でキャビティ内にプラスチック母材を挿
入し型締めする。
【００４１】
Ｓ４：型締め後、成形金型を加熱し、プラスチック母材のガラス転位温度以上の温度になったとき、鏡面駒を型締め方向に移動して境面に樹脂内圧を発生させる。但し、移動可能な鏡面駒がない場合はこの温度下で初めてプラスチック母材を挿入型締めし鏡面に樹脂圧を発生させる。
【００４２】
Ｓ５：ガラス転位温度以上の温度で所定時間この温度を一定に保つ。
Ｓ６：保持温度から徐冷し樹脂の熱変形温度を通過して常温まで温度下降させる。
Ｓ７：成形金型を形締め方向から締め付け方向に移動して型開きする。
【００４３】
Ｓ８：成形金型から成形品を取り出し成形の１サイクルが完了する。
Ｓ９：成形品を取り出した後に、破線で示すように、Ｓ１に戻り直ちに成形金型の昇温加熱を開始し上記Ｓ１〜Ｓ８を経て次の成形品を成形し、これを繰り返す。
【００４４】
【発明の効果】
請求項１に対応した効果：予め、射出成形等により略最終形状に加工したプラスチック母材を、少なくとも一つの鏡面を有する成形金型に挿入し、次いで、該プラスチック母材をガラス転移点以上の温度に加熱溶融して、該プラスチック母材に樹脂内圧を発生させた後、熱変形温度以下まで徐冷して前記キャビティ内の前記鏡面を転写させる成形金型において、該成形金型に鏡面駒を有するとともに、該鏡面駒を該成形金型の型開閉方向に移動可能とする鏡面駒移動機構を有し、該鏡面駒移動機構の作動により、プラスチック母材と前記鏡面との間にクリアランスを形成できるようにしたので、成形装置による型締めがかかった状態でも、プラスチック母材と鏡面の間にクリアランスを設けることができ、鏡面駒の温度がプラスチック母材のガラス転移点より低い状態での鏡面駒とプラスチック母材との接触を防ぐことができる。
【００４６】
請求項２に対応した効果：請求項１に記載の成形金型において、前記成形金型が、前記鏡面駒の移動量を調整する移動量調整機構および該鏡面駒の前記プラスチック母材への押圧力を調整する押圧力調整機構を有しているので、鏡面駒の昇温状態に合わせた有効なクリアランス量および押圧力の調整ができる。
【００４７】
請求項３に対応した効果：請求項１又は２の成形金型を用いた成形方法において、前記鏡面駒の前記鏡面に作用する樹脂内圧を、熱変形温度以下の温度をもった前記成形金型に前記プラスチック母材を挿入して型締めした後、該成形金型を加熱し、前記鏡面駒の温度が該プラスチック母材のガラス転移点以上まで加熱された時点で、該鏡面駒を移動させた押圧力により発生させるので、鏡面駒の温度が、プラスチック母材のガラス転移点以上まで加熱された時点ではじめてプラスチック母材と接する為、鏡面駒へのダメージを防ぐことができる。
【００５３】
請求項４に対応する効果：請求項３に記載の成形方法において、前記プラスチック母材挿入用の前記成形金型の加熱開始時期を、該プラスチック母材の熱変形温度以下で成形品を取り出した直後とするので、成形金型の昇温加熱を、効率的且つ安定して行うことができる。この結果、連続成形における成形時間の短縮を図ることができる。
【図面の簡単な説明】
【図１】  本発明による成形方法および成形金型の実施形態に係る成形装置の一例を説明するものである。
【図２】  本発明による成形方法に用いる成形金型の実施の形態を説明するための部分図である。
【図３】  本発明による成形方法において鏡面と接する部分が選択的にヒケているプラスチック母材を用いた実施形態を説明するための図である。
【図４】  本発明による成形方法において、プラスチック母材を成形するときの鏡面駒の温度と、樹脂内圧の時間経過の実施形態を説明するための図である。
【図５】  本発明による成形方法の実施形態において連続成形したときの成形時間を説明するための図である。
【図６】  本発明による成形方法の実施形態を説明するためのフロー図である。
【符号の説明】
１…上型、１ａ…凹面形状の鏡面駒、２…下型、２ａ…凸面形状の鏡面駒、３…プラスチック母材（成形品）、３-1…鏡面と接する面がヒケているプラスチック母材、４…キャビティ、５…金型温度、５ａ，６ａ…ヒータ部、５ｂ，６ｂ…冷却部、７，８…断熱板、９，１０…ダイプレート、１１，１２…金型締め付け機構、２０…移動量調節機構、２１…押圧力調整機構。
【図１】
0003719757.tif 000002
【図２】
0003719757.tif 000003
【図３】
0003719757.tif 000004
【図４】
0003719757.tif 000005
【図５】
0003719757.tif 000006
【図６】
0003719757.tif 000007